얻 어 진 섬유 강화 수지 시트 에 의해 , 실시 예 1 과 동일 하 게 하 여 평판 상 의 성형품 을 제작 하 였 다 . 성형품 에 있 어서 는 , 성형품 표면 은 금형 면 이 전사 되 어 광택 부 를 갖 는 부위 와 , 금형 과 접촉 하 지 않 고 섬유 가 노출 되 어 있 는 부위 에 더 하 여 , 깊이 가 0 . 3 내지 0 . 5 mm 인 피트 가 복수 보이 고 , 표면 품위 가 떨어지 는 것 이 었 다 . 성형품 으로부터 잘라 낸 단면 을 관찰 하 면 , 섬유 다발 의 내부 에 수지 의 미 함 침부 가 존재 하 였 다 . 이 미 함 침부 를 포함 한 보이드 율 은 4 . 7 ％ 였 다 . 성형품 에 측정 한 인장 강도 는 180 MPa 였 다 .